(57)【要約】【課題】鋳片の全長にわたって柱状晶率が高く、かつ、欠陥の少ない高品質な薄肉鋳片を安定して製造することができる薄肉鋳片の製造方法を提供する。【解決手段】回転する一対の冷却ドラム２１の外周面に凝固シェルを形成・成長させて薄肉鋳片１を製造する薄肉鋳片の製造方法であって、溶融金属３が貯留されたタンディッシュ１５内に、一対の冷却ドラム２１を、冷却ドラム２１の軸線が溶融金属３の湯面よりも下方に位置するように浸漬配置し、タンディッシュ１５内に、冷却ドラム２１の外周面の一部及び側面を覆う保護カバー２５を配置し、凝固シェルを上方に引き上げるように、それぞれの冷却ドラム２１を回転させ、一対の冷却ドラム２１の外周面にそれぞれ形成された凝固シェル同士をドラムキス点で圧着し、製造された薄肉鋳片１を上方に向けて引き抜く。【選択図】図１
2020082095.tif 000002
【特許請求の範囲】
【請求項１】
回転する一対の冷却ドラムの外周面に凝固シェルを形成・成長させて薄肉鋳片を製造する薄肉鋳片の製造方法であって、
溶融金属が貯留されたタンディッシュ内に、一対の前記冷却ドラムを、前記冷却ドラムの軸線が前記溶融金属の湯面よりも下方に位置するように浸漬配置し、
前記タンディッシュ内に、前記冷却ドラムの外周面の一部及び側面を覆う保護カバーを配置し、
前記凝固シェルを上方に引き上げるように、それぞれの冷却ドラムを回転させ、一対の前記冷却ドラムの外周面にそれぞれ形成された凝固シェル同士をドラムキス点で圧着し、製造された薄肉鋳片を上方に向けて引き抜くことを特徴とする薄肉鋳片の製造方法。
【請求項２】
前記冷却ドラムと前記溶融金属との接触開始点と、前記冷却ドラムの回転軸心を結ぶ線をイとし、前記ドラムキス点と前記冷却ドラムの回転軸心を結ぶ線をロとし、線イと線ロのなす角度をθとした場合に、９０°＜θ＜１８０°の範囲内とすることを特徴とする請求項１に記載の薄肉鋳片の製造方法。
【請求項３】
前記保護カバーの配置位置を変更することにより、前記冷却ドラムと前記溶融金属との接触開始点を調整することを特徴とする請求項１又は請求項２に記載の薄肉鋳片の製造方法。
【発明の詳細な説明】
【技術分野】
【０００１】
本発明は、回転する一対の冷却ドラムの外周面に凝固シェルを形成・成長させて薄肉鋳片を製造する薄肉鋳片の製造方法に関するものである。
【背景技術】
【０００２】
金属の薄肉鋳片を製造する装置として、例えば特許文献１，２に示すように、内部に水冷構造を有し互いに逆方向に回転する一対の冷却ドラムを備え、一対の冷却ドラムと一対のサイド堰によって形成された溶融金属プール部に溶融金属を供給し、前記冷却ドラムの外周面に凝固シェルを形成・成長させ、一対の冷却ドラムの外周面にそれぞれ形成された凝固シェル同士をドラムキス点で圧着して所定の厚さの薄肉鋳片を製造する双ドラム式連続鋳造装置が提供されている。このような双ドラム式連続鋳造装置は、各種金属において適用されている。
【０００３】
上述の双ドラム式連続鋳造装置においては、冷却ドラムの上方に配置されたタンディッシュから浸漬ノズルを介して溶融金属プール部に溶融金属が連続的に供給され、回転する冷却ドラムの外周面上で溶鋼が凝固成長して凝固シェルが形成され、各冷却ドラムの外周面に形成された凝固シェルがドラムキス点で圧着され、薄肉鋳片が製出される。
【０００４】
また、特許文献３には、タンディッシュの上部位置に磁界発生装置を配置し、タンディッシュの湯面中央部近傍に配置された一対の冷却ロールの方向に湯面を流動保持し、一対の冷却ドラムの外周面に溶融金属を接触させて凝固シェルを成長させ、凝固シェル同士をドラムキス点で圧着し、得られた薄肉鋳片を上方に引き抜く構成とした薄肉鋳片の製造方法及び製造装置が開示されている。
【先行技術文献】
【特許文献】
【０００５】
【特許文献１】特開平０２−０９２４３８号公報
【特許文献２】特開２０１７−０８７２５９号公報
【特許文献３】特開昭６２−１３０７５０号公報
【発明の概要】
【発明が解決しようとする課題】
【０００６】
ところで、従来、薄肉鋳片においては、例えば特許文献１，２に示すように、金属組織を均質化するために、等軸晶を積極的に生成することが志向されている。
しかしながら、柱状晶組織の鋳片を圧延して再結晶させた場合には、板厚方向に（１００）Ｃｕｂｅ方位が強く集積した鋼板を得ることができる。このような鋼板は、無方向性電磁鋼板として用いた場合には、板厚方向に磁力線をより透過させることができ、極めて高い磁気特性を発揮する製品を得ることが可能となる。
【０００７】
特許文献１，２の双ドラム式連続鋳造装置を用いて製造された薄肉鋳片においては、等軸晶の生成状況が安定しておらず、局所的に等軸晶率が５％以上となり、柱状晶率が９５％未満となるような箇所が生じることがあった。
無方向性電磁鋼板としては、全長にわたって板厚方向に（１００）Ｃｕｂｅ方位が強く集積していることが好ましい。このため、全長にわたって柱状晶率が高く安定した薄肉鋳片が望まれていた。
【０００８】
ここで、特許文献１，２の双ドラム式連続鋳造装置における等軸晶の発生機構として、以下の２つがあることを確認した。
（１）溶鋼とドラム表面の接触部（メニスカス）において生成した凝固核が、溶融金属の流動によってドラム表面から剥離して結晶核となり、ドラム回転に伴って溶融金属プール部の下方に移動する。ここで、一対の冷却ドラムの押し付け力が一定値を上回ると、冷却ドラムの押し付けによる凝固シェルの圧着、絞り上げよって結晶核が滞留し、結晶核同士が合体して成長し、これが凝固シェル間に巻き込まれて等軸晶となる。
（２）冷却ドラムの押し付けによって凝固シェルが圧着される際に、押し付け力が過剰な場合には、圧下によって凝固シェルの先端が折損し、結晶核が発生する。そして、冷却ドラムの押し付けによる凝固シェルの圧着、絞り上げよって結晶核が滞留し、結晶核同士が合体して成長し、これが凝固シェル間に巻き込まれて等軸晶となる。
【０００９】
すなわち、溶融金属プール部において結晶核が滞留し、これら冷却ドラム間に巻き込まれることが等軸晶の発生の原因となる。
ここで、特許文献３に示すように、薄肉鋳片を上方に向けて引き抜く場合には、発生した結晶核が冷却ドラム近傍で滞留することがなくなり、等軸晶の発生を抑えることが可能となる。
【００１０】
しかしながら、特許文献３に記載された薄肉鋳片の製造方法においては、タンディッシュ内の溶融金属の湯面の上方に冷却ドラムが配設されており、磁界発生装置によって溶融金属を冷却ドラム側に供給する構成とされているが、十分に冷却ドラム側に溶融金属を供給できず、薄肉鋳片を安定して製造することは困難であった。
また、湯面変動等によって、湯面の表面に浮遊するスカムが冷却ドラム間に巻き込まれてしまい、薄肉鋳片の表面欠陥が多発し、高品質の薄肉鋳片を鋳造することができなかった。
【００１１】
本発明は、前述した状況に鑑みてなされたものであって、鋳片の全長にわたって柱状晶率が高く、かつ、欠陥の少ない高品質な薄肉鋳片を安定して製造することができる薄肉鋳片の製造方法を提供することを目的とする。
【課題を解決するための手段】
【００１２】
上記課題を解決するために、本発明に係る薄肉鋳片の製造方法は、回転する一対の冷却ドラムの外周面に凝固シェルを形成・成長させて薄肉鋳片を製造する薄肉鋳片の製造方法であって、溶融金属が貯留されたタンディッシュ内に、一対の前記冷却ドラムを、前記冷却ドラムの軸線が前記溶融金属の湯面よりも下方に位置するように浸漬配置し、前記タンディッシュ内に、前記冷却ドラムの外周面の一部及び側面を覆う保護カバーを配置し、前記凝固シェルを上方に引き上げるように、それぞれの冷却ドラムを回転させ、一対の前記冷却ドラムの外周面にそれぞれ形成された凝固シェル同士をドラムキス点で圧着し、製造された薄肉鋳片を上方に向けて引き抜くことを特徴としている。
【００１３】
この構成の薄肉鋳片の製造方法においては、一対の前記冷却ドラムに形成された前記凝固シェルを上方に引き上げるように、それぞれの冷却ドラムを回転させ、一対の前記冷却ドラムの外周面にそれぞれ形成された凝固シェル同士をドラムキス点で圧着し、製造された薄肉鋳片を上方に向けて引き抜く構成とされているので、冷却ドラムと溶融金属との接触点等で発生した結晶核が冷却ドラム近傍で滞留することがなく、等軸晶の発生を抑えることが可能となる。よって、柱状晶からなる薄肉鋳片を安定して製造することができる。また、湯面上に発生したスカムが薄肉鋳片に巻き込まれることがなく、高品質な薄肉鋳片を製造することができる。
【００１４】
そして、溶融金属が貯留されたタンディッシュ内に、一対の前記冷却ドラムを、前記冷却ドラムの軸線が前記溶融金属の湯面よりも下方に位置するように浸漬配置し、前記タンディッシュ内に、前記冷却ドラムの外周面の一部及び側面を覆う保護カバーを配置しているので、湯面変動等が生じた場合であっても、冷却ドラム間に溶融金属を十分に安定して供給することができ、安定して薄肉鋳片を製造することが可能となる。
また、前記冷却ドラムの外周面の一部及び側面を覆う保護カバーを配置しているので、前記保護カバーの配置位置により、前記冷却ドラムと前記溶融金属との接触開始点が決定されることになり、冷却ドラムと溶鋼との接触弧長が確保されて冷却条件が安定し、薄肉鋳片を安定して製造することができる。
【００１５】
ここで、本発明の薄肉鋳片の製造方法においては、前記冷却ドラムと前記溶融金属との接触開始点と、前記冷却ドラムの回転軸心を結ぶ線をイとし、前記ドラムキス点と前記冷却ドラムの回転軸心を結ぶ線をロとし、線イと線ロＢのなす角度をθとした場合に、角度θを９０°＜θ＜１８０°の範囲内とすることが好ましい。（図４参照）
この場合、前記角度θをθ＞９０°とすることにより、前記接触開始点における冷却ドラムの回転方向が鉛直下方へ向かう成分を有するので、前記接触開始点で生成した結晶核が下方に排出され、冷却ドラム間に巻き込まれることを的確に抑制でき、等軸晶の生成をさらに抑制することができる。また、前記角度θを、θ＜１８０°とすることにより、湯面高さや溶鋼温度の変動が生じても凝固開始点に大きく影響せず、安定して凝固シェルを形成することができる。
【００１６】
さらに、本発明の薄肉鋳片の製造方法においては、前記保護カバーの配置位置を変更することにより、前記冷却ドラムと前記溶融金属との接触開始点を調整する構成とすることが好ましい。
この場合、前記保護カバーの配置位置を変更することによって、前記冷却ドラムと前記溶融金属との接触開始点を調整することから、鋳造条件に応じて、溶融金属と冷却ドラムとの接触弧長を調整することができ、薄肉鋳片をさらに安定して鋳造することが可能となる。
【発明の効果】
【００１７】
上述のように、本発明によれば、鋳片の全長にわたって柱状晶率が高く、かつ、欠陥の少ない高品質な薄肉鋳片を安定して製造することができる薄肉鋳片の製造方法を提供することができる。
【図面の簡単な説明】
【００１８】
【図１】本発明の実施形態における薄肉鋳片の製造装置の概略説明図である。
【図２】図１に示す薄肉鋳片の製造装置の断面説明図である。（ａ）がＡ−Ａ断面図、（ｂ）がＢ−Ｂ断面図、（ｃ）がＣ−Ｃ断面図である。
【図３】本発明の実施形態における薄肉鋳片の製造装置の上面説明図である。
【図４】図３における冷却ドラム周辺の拡大図、及び、Ｄ−Ｄ断面図である。
【発明を実施するための形態】
【００１９】
以下に、本発明の実施形態である薄肉鋳片の製造方法について、添付した図面を参照して説明する。なお、本発明は、以下の実施形態に限定されるものではない。
本実施形態である薄肉鋳片の製造方法においては、溶融金属として溶鋼を用いており、鋼からなる薄肉鋳片１を製造するものとされている。
さらに具体的には、本実施形態において製造される薄肉鋳片１は、無方向性電磁鋼板として用いられるものである。
また、本実施形態では、製造される薄肉鋳片１の幅が３００ｍｍ以上２０００ｍｍ以下の範囲内、厚さが１ｍｍ以上５ｍｍ以下の範囲内とされている。
【００２０】
本実施形態における薄肉鋳片の製造装置１０は、図１に示すように、取鍋１１からロングノズル１３を介して供給された溶鋼を貯留するタンディッシュ１５と、タンディッシュ１５内に配置された一対の冷却ドラム２１、２１と、タンディッシュ１５内に配置された冷却ドラム２１の外周面の一部及び側面を覆う保護カバー２５と、タンディッシュ１５の上方に配置されたピンチロール２７，２７とを備えている。
【００２１】
タンディッシュ１５は、図１及び図３に示すように、ロングノズル１３を介して溶鋼３が供給される溶鋼供給部１５Ａと、この溶鋼供給部１５Ａと仕切板１６によって区画された溶鋼貯留部１５Ｂとを備えている。このように、仕切板１６によって溶鋼供給部１５Ａと溶鋼貯留部１５Ｂとを区画することにより、溶鋼供給部１５Ａにロングノズル１３を介して溶鋼３が供給された場合であっても、溶鋼貯留部１５Ｂの湯面が波立つことを抑制することが可能となる。
【００２２】
冷却ドラム２１は、図１から図４に示すように、タンディッシュ１５の溶鋼貯留部１５Ｂにおいて、その軸線が、タンディッシュ１５内に貯留された溶鋼３の湯面よりも下方に位置するように浸漬配置されている。
ここで、溶鋼貯留部１５Ｂの湯面の波立ちによる、凝固への影響を抑制するためには、冷却ドラム２１の軸線の浸漬深さｈの下限は１０ｍｍ以上とすることが好ましく、１５ｍｍ以上とすることがさらに好ましい。一方、冷却ドラム２１の軸線の浸漬深さｈの上限は、冷却ドラム２１の半径未満とすることが好ましい。
【００２３】
保護カバー２５は、図１から図４に示すように、冷却ドラム２１の側面を覆う側面カバー部２５Ａと、冷却ドラム２１の外周面の一部を覆う外周面カバー部２５Ｂと、を備えている。
側面カバー部２５Ａは、図１に示すように、冷却ドラム２１，２１の軸部が挿通された構造とされている。
また、本実施形態においては、保護カバー２５（外周面カバー部２５Ｂ）の配置位置により、冷却ドラム２１の外周面と溶鋼３との接触開始点Ｐが決定される構成とされている。すなわち、この保護カバー２５（外周面カバー部２５Ｂ）の配置位置によって、溶鋼３と冷却ドラム２１との接触弧長が決定されることになる。
【００２４】
ここで、本実施形態においては、図４に示すように、冷却ドラム２１と溶鋼３との接触開始点Ｐと、冷却ドラム２１の回転軸心とを結ぶ線をイとし、ドラムキス点ＫＰと冷却ドラム２１の回転軸心とを結ぶ線をロとし、線イと線ロのなす角度をθと定義した場合、角度θを、９０°＜θ＜１８０°の範囲内とすることが好ましい。
なお、凝固開始時点で生成した結晶核が下方に排出されて冷却ドラム２１，２１間に巻き込まれることを抑制し、等軸晶の生成をさらに安定して抑制するために、上述の角度θの下限は、９５°以上とすることがさらに好ましく、１００°以上とすることがより好ましい。一方、湯面高さや溶鋼温度の変動による、凝固への影響をより抑制するために、上述の角度θの上限は、１７０°以下とすることがさらに好ましく、１６０°以下とすることがより好ましい。
【００２５】
また、本実施形態においては、保護カバー２５（外周面カバー部２５Ｂ）が、冷却ドラム２１の外周面に沿って周方向に移動可能な構成とされており、冷却ドラム２１の外周面と溶鋼３との接触開始点Ｐ、及び、溶鋼３と冷却ドラム２１との接触弧長を、調整することが可能な構成とされている。
【００２６】
次に、上述した薄肉鋳片の製造装置１０を用いた本実施形態である薄肉鋳片の製造方法について説明する。
【００２７】
タンディッシュ１５の溶鋼貯留部１５Ｂに浸漬された一対の冷却ドラム２１，２１を、一対の冷却ドラム２１，２１の外周面に形成された凝固シェル５を上方に引き上げるように、それぞれ回転させる。
【００２８】
すると、保護カバー２５（外周面カバー部２５Ｂ）の配置位置によって決定された冷却ドラム２１と溶鋼３との接触開始点Ｐを起点として、冷却ドラム２１の外周面には、凝固シェル５が形成される。
そして、冷却ドラム２１の外周面の上で凝固シェル５が成長し、一対の冷却ドラム２１，２１にそれぞれ形成された凝固シェル５、５同士がドラムキス点ＫＰで圧着されることにより、薄肉鋳片１が鋳造される。
【００２９】
そして、得られた薄肉鋳片１は、ピンチロール２７，２７によって挟持されて上方に向けて引き抜かれる。
以上のようにして、所定厚みの薄肉鋳片１が連続的に製造されることになる。
【００３０】
なお、本実施形態である薄肉鋳片の製造方法によって製造された薄肉鋳片１においては、薄肉鋳片１の全長にわたり、冷却ドラム２１の１０回転毎（例えば冷却ドラム２１の半径Ｒが０．３ｍの場合は、１８．８ｍピッチ）で、薄肉鋳片１の全幅をサンプリングし、トリム代となる両端各２０ｍｍを除く幅方向の全断面の金属組織を観察した場合に、薄肉鋳片１の厚みに占める柱状晶厚の比率の最小値は通常９５％超である。
【００３１】
以上のような構成とされた本実施形態である薄肉鋳片の製造方法によれば、タンディッシュ１５内に貯留された溶鋼３の湯面よりも下方に軸線が位置するように浸漬配置された一対の冷却ドラム２１，２１と、タンディッシュ１５内に配置された冷却ドラム２１，２１の外周面の一部及び側面を覆う保護カバー２５と、を備えており、一対の冷却ドラム２１，２１に形成された凝固シェル５を上方に引き上げるように、それぞれの冷却ドラム２１，２１を回転させ、一対の冷却ドラム２１，２１の外周面にそれぞれ形成された凝固シェル５，５同士をドラムキス点ＫＰで圧着し、製造された薄肉鋳片１を上方に向けて引き抜く構成とされているので、冷却ドラム２１と溶鋼３との接触点等で発生した結晶核が冷却ドラム２１近傍で滞留することがなくなり、等軸晶の発生を抑えることが可能となる。よって、全長にわたって柱状晶率が安定した薄肉鋳片１を製造することができる。また、湯面上に発生したスカムが薄肉鋳片１に巻き込まれることがなく、高品質な薄肉鋳片１を製造することができる。
【００３２】
そして、溶鋼３が貯留されたタンディッシュ１５内に、一対の冷却ドラム２１，２１を、冷却ドラム２１，２１の軸線が溶鋼３の湯面よりも下方に位置するように浸漬配置し、冷却ドラム２１の外周面の一部及び側面を覆う保護カバー２５を配置しているので、湯面変動等が生じた場合であっても、冷却ドラム２１，２１間に溶鋼３を十分に安定して供給することができ、安定して薄肉鋳片１を製造することが可能となる。
また、保護カバー２５（外周面カバー部２５Ｂ）の配置位置により、冷却ドラム２１と溶鋼３との接触開始点Ｐが決定されるので、冷却ドラム２１と溶鋼３との接触弧長が確保され、冷却条件が安定し、薄肉鋳片１を安定して製造することができる。
なお、保護カバー２５の外周面カバー部２５Ｂは、冷却ドラム２１の外周面の一部を覆うことで、凝固開始点Ｐの位置を制御する機能を受け持ち、保護カバー２５の側面カバー部２５Ａは、冷却ドラム２１の側面を覆うことで、サイドシールの機能を受け持っている。保護カバー２５の、冷却ドラム２１の外周面の一部を覆う部分（外周面カバー部２５Ｂ）と側面を覆う部分（側面カバー部２５Ａ）とは、一体で構成されてもよく、別体で構成されてもよいが、一体で構成されたほうが、冷却ドラム２１の外周面の一部を覆う部分と側面を覆う部分との隙間が生じて、溶鋼３が差し込んで凝固するトラブルを、より安定的に防ぐことが可能となり好ましい。また、冷却ドラム２１の側面を覆うに際しては、必ずしも側面全面を覆う必要はなく、溶鋼３が冷却ドラム２１の側面に接しないように覆っていればよい。
【００３３】
さらに、本実施形態において、冷却ドラム２１と溶鋼３との接触開始点Ｐと、冷却ドラム２１の回転軸心とを結ぶ線をイとし、ドラムキス点ＫＰと冷却ドラム２１の回転軸心とを結ぶ線をロとし、線イと線ロのなす角度をθと定義した場合、角度θを、θ＞９０°とした場合には、接触開始点Ｐにおける冷却ドラム２１の回転方向が下方成分を有しており、接触開始点Ｐで生成した結晶核が下方に排出されることになり、冷却ドラム２１，２１の間に結晶核が巻き込まれることを抑制でき、等軸晶の生成をさらに抑制することができる。
一方、角度θを、θ＜１８０°とした場合には、タンディッシュ１５の溶鋼貯留部１５Ｂにおいて湯面変動が生じても、凝固開始点Ｐに大きく影響せず、冷却ドラム２１の外周面に、安定して凝固シェル５を形成することができる。
【００３４】
さらに、本実施形態においては、保護カバー２５（外周面カバー部２５Ｂ）の配置位置を変更することによって、冷却ドラム２１と溶鋼３との接触開始点Ｐを調整する構成とした場合には、鋳造条件に応じて、溶鋼３と冷却ドラム２１との接触弧長を調整することができる。これによって、溶鋼３の温度むら等の影響によって、薄肉鋳片１の板厚が僅かに変動しても、保護カバー２５（外周面カバー部２５Ｂ）の移動によって、該接触弧長を微調整することで、板厚変動をキャンセルするように調整することができ、薄肉鋳片１をさらに安定して鋳造することが可能となる。
【００３５】
また、本実施形態において、冷却ドラム２１の軸線の浸漬深さｈを１０ｍｍ以上とした場合には、タンディッシュ１５の溶鋼貯留部１５Ｂにおいて湯面変動が生じても、鋳造を安定して実施することができる。
一方、冷却ドラム２１の軸線の浸漬深さｈを冷却ドラム２１の半径未満とすることにより、保護カバー２５を簡易な構成としても、鋳造を安定して行うことができる。
【００３６】
さらに、本実施形態においては、タンディッシュ１５に冷却ドラム２１，２１が浸漬配置され、上方に向けて薄肉鋳片１を引き抜く構成とされているので、薄肉鋳片の製造装置１０を導入する場合に、設備高さを低く抑えることができる。よって、引用文献１，２に開示されたように、薄肉鋳片を下方に引き抜く構造の薄肉鋳片の製造装置に比べて、導入コストを低減することができる。
【００３７】
また、本実施形態である薄肉鋳片の製造方法によって製造された薄肉鋳片１は、上述のように、薄肉鋳片１の厚みに占める柱状晶厚の比率の最小値が９５％超えとされているので、この薄肉鋳片１を圧延して再結晶させた場合に、板厚方向に（１００）Ｃｕｂｅ方位が強く集積した鋼板を得ることができる。よって、無方向性電磁鋼板の素材として特に適している。
【００３８】
以上、本発明の実施形態である薄肉鋳片の製造方法について具体的に説明したが、本発明はこれに限定されることはなく、その発明の技術的思想を逸脱しない範囲で適宜変更可能である。
本実施形態では、タンディッシュに、一対の冷却ドラムを浸漬配置したものとして説明したが、これに限定されることはなく、複数の一対の冷却ドラムを浸漬配置し、複数の薄肉鋳片を鋳造する構成としてもよい。これにより、薄肉鋳片の製造効率を大幅に向上させることができる。
【実施例】
【００３９】
次に、本発明の効果を確認すべく、実施した実験結果について説明する。
【００４０】
以下に示す比較例１，２、及び、本発明例の薄肉鋳片の製造装置を用いて、Ｃ；０．００３ｍａｓｓ％、Ｓｉ；１．０ｍａｓｓ％、Ａｌ；０．２ｍａｓｓ％、Ｍｎ；０．２ｍａｓｓ％を含有し、その他不可避的不純物からなる薄肉鋳片（厚さ２．０ｍｍ）を鋳造した。なお、比較例１，２、及び、本発明例の共通の条件を以下に示す。
冷却ドラム：直径３００ｍｍ、幅７００ｍｍ、鉄鋼心材に銅合金スリーブ＋Ｎｉめっき
サイドシール部材：窒化ボロン製
湯面制御：光学カメラでセンシングして溶鋼供給量を制御
【００４１】
＜比較例１＞
引用文献１，２に示すように、一対の冷却ドラムと一対のサイド堰によって形成された溶鋼プール部に溶鋼を供給し、一対の冷却ドラムに形成された凝固シェルを下方に引き下げるように、それぞれの冷却ドラムを回転させ、薄肉鋳片を下方に引き抜く構成の薄肉鋳片の製造装置を用いた。
なお、鋳造速度は、冷却ドラムと溶鋼との接触弧長を考慮して、４０ｍ／分とした。
【００４２】
＜比較例２＞
引用文献３の第１図に示すように、タンディッシュの湯面上に一対の冷却ドラムを配設し、タンディッシュ内の上部位置で冷却ドラムの下方に配設した磁界発生装置を用いて溶鋼を一対の冷却ドラム間に下方から供給し、薄肉鋳片を上方に引き抜く構成の薄肉鋳片の製造装置を用いた。
なお、鋳造速度は、冷却ドラムと溶鋼との接触弧長を考慮して、８０ｍ／分とした。
【００４３】
＜本発明例＞
本実施形態に記載された構成の製造装置を用いた。
なお、鋳造速度は、冷却ドラムと溶鋼との接触弧長を考慮して、８０ｍ／分とした。
【００４４】
比較例１，２、及び、本発明例で得られた薄肉鋳片について、以下の項目について評価した。
【００４５】
まず、薄肉鋳片の表面を目視観察し、鋳片表面の割れの単位面積当たりの個数（個／ｍ２）を評価した。評価結果を表１に示す。
また、得られた薄肉鋳片の板厚変動を評価した。評価結果を表１に示す。
ここで、板厚変動の評価方法について述べる。薄肉鋳片の全長にわたり、幅中央および１／４幅部の、鋳造長方向の板厚を、レーザー板厚計を用いて測定し、平均厚さ（２．０ｍｍ）に対する偏差を、板厚変動の評価指標とした。
【００４６】
さらに、得られた薄肉鋳片の柱状晶率を測定した。薄肉鋳片の全長にわたり、冷却ドラムの１０回転毎（例えば冷却ドラムの半径Ｒが０．３ｍの場合は、１８．８ｍピッチ）で、薄肉鋳片の全幅をサンプリングし、トリム代となる両端各２０ｍｍを除く幅方向の全断面の金属組織を観察し、板厚に占める柱状晶厚の比率の最小値を、その鋳造における柱状晶率とした。評価結果を表１に示す。
【００４７】
また、得られた薄肉鋳片から両端２０ｍｍをトリムし、酸洗し、トータル冷間圧下率７５％で圧延し、１０００℃×３０秒の焼鈍を行い、さらに皮膜処理を行うことにより、板厚０．５ｍｍ×幅６６０ｍｍの無方向性電磁鋼板を製造した。
得られた無方向性電磁鋼板について、ＪＩＳ  Ｃ  ２５５０のエブスタイン法により、Ｌ／Ｃ方向の平均値をとって磁束密度を評価した。評価結果を表１に占めす。
【００４８】
【表１】
2020082095.tif 000003
【００４９】
比較例１においては、溶鋼プール部の湯面に生じたスカムの巻き込みにより、鋳片表面割れ（単位面積当たりの割れの個数）が１００個／ｍ２確認された。また、湯面変動に起因して±８％の板厚変動が確認された。金属組織は、板厚中心部に等軸晶が存在しており、柱状晶率が７０〜９０％であった。そして、等軸晶の影響により、磁束密度（Ｂ５０）が１．７４５Ｔとなった。
【００５０】
比較例２においては、薄肉鋳片を安定して製造することができなかった。このため、金属組織、磁気特性、板厚変動、鋳片表面割れの評価は実施できなかった。
【００５１】
これに対して、本発明例においては、鋳片表面割れは０個／ｍ２であった。また、板厚変動は±２％以内で、比較例にくらべて僅少であって、板厚がより安定していた。金属組織は、柱状晶率が１００％であった。そして、磁束密度（Ｂ５０）が１．７６５Ｔ以上となった。
【００５２】
以上のことから、本発明例によれば、鋳片の全長にわたって柱状晶率が高い薄肉鋳片を安定して製造できることが確認された。
【符号の説明】
【００５３】
１  薄肉鋳片
３  溶鋼
５  凝固シェル
１５  タンディッシュ
２１  冷却ドラム
２５  保護カバー
２５Ａ  側面カバー部
２５Ｂ  外周面カバー部
【図１】
2020082095.tif 000004
【図２】
2020082095.tif 000005
【図３】
2020082095.tif 000006
【図４】
2020082095.tif 000007